СПОСОБ ПОЛУЧЕНИЯ ЭТИЛЕНА И/ИЛИ ПРОПИЛЕНА

1. Способ получения этилена и/или пропилена, включающий стадии:
a) подачи оксигенатного сырья, содержащего оксигенат и С4 олефины, в первую реакционную зону;
b) контактирования в первой реакционной зоне оксигенатного сырья с первым цеолитсодержащим катализатором при температуре в диапазоне от 350°C до 1000°C, и извлечения из первой реакционной зоны первого выходящего потока, содержащего по меньшей мере С2-С5 олефины;
c) разделения первого выходящего потока на по меньшей мере:
i. первый поток продукта, содержащий С2 и/или С3 олефины;
ii. вторую фракцию, содержащую С4 олефины; и
iii. третью фракцию, содержащую С5 олефины;
d) рециркуляции по меньшей мере части второй фракции в первую реакционную зону в качестве части подаваемого оксигенатного сырья;
e) подачи олефинового сырья, содержащего С5 олефины, во вторую реакционную зону, при этом олефиновое сырье содержит по меньшей мере часть третьей фракции; и
f) контактирования во второй реакционной зоне олефинового сырья со вторым цеолитсодержащим катализатором при температуре в диапазоне от 500°C до 700°C, и извлечения из второй реакционной зоны второго выходящего потока, содержащего по меньшей мере С2-С3 олефины.
2. Способ по п. 1, в котором на стадии (а) подаваемое оксигенатное сырье содержит оксигенат и олефины в молярном отношении оксигенат : олефины в диапазоне от 1000:1, предпочтительно от 1:1 до 100:1.
3. Способ по п. 1, в котором подаваемое олефиновое сырье содержит оксигенаты, предпочтительно содержит оксигенаты и олефины в молярном отношении оксигенат : олефин, которое отличается от молярного отношения оксигенат : олефин подаваемого оксигенатного сырья, более предпочтительно содержит оксигенаты и олефины в молярном отношении оксигенат : олефин, которое ниже, чем молярное отношение оксигенат : олефин подаваемого оксигенатного сырья.
4. Способ по п. 3, в котором молярное отношение оксигенат : олефин подаваемого олефинового сырья находится в диапазоне от 1:1000000 до 1:1, предпочтительно от 1:1000000 до менее 1:1, более предпочтительно от 1:1000000 до 1:2, еще более предпочтительно от 1:1000000 до 1:10.
5. Способ по п. 3, в котором оксигенат является простым трет-амил-метиловым эфиром и/или простым трет-амил-этиловым эфиром.
6. Способ по п. 1, в котором подаваемое олефиновое сырье не содержит оксигената.
7. Способ по п. 1, в котором первый и второй выходящие потоки объединяют в объединенный выходящий поток, и объединенный выходящий поток разделяют на стадии (с) с получением по меньшей мере первой, второй и третьей фракции.
8. Способ по п. 1, в котором дополнительные С5 олефины подаются во вторую реакционную зону как часть олефинового сырья, в дополнение к С5 олефинам из третьей фракции.
9. Способ по п. 1, в котором по меньшей мере 90% масс., предпочтительно по меньшей мере 95% масс. олефинов, подаваемых во вторую реакционную зону, представляют собой С5+ олефины, предпочтительно С5-С8 олефины, более предпочтительно С5-С6 олефины, еще более предпочтительно С5 олефины.
10. Способ по п. 1, в котором первый цеолитсодержащий катализатор и второй цеолитсодержащий катализатор являются одним и тем же цеолитсодержащим катализатором.
11. Способ по п. 1, в котором первый и второй цеолитсодержащий катализатор являются цеолитсодержащим катализатором, содержащим фосфор.
12. Способ по п. 11, в котором цеолитсодержащий катализатор, содержащий фосфор, получен с помощью процесса, который включает по меньшей мере следующие стадии:
v) приготовление водной суспензии, содержащей цеолит, глинистый материал и связующее;
vi) сушка распылением указанной водной суспензии для получения частиц цеолитсодержащего катализатора;
vii) обработка высушенных распылением частиц цеолитсодержащего катализатора фосфорной кислотой для введения соединений фосфора на высушенные распылением и цеолитсодержащие частицы катализатора; и
viii) прокаливание высушенных распылением цеолит- и фосфоросодержащих частиц катализатора.
13. Способ по п. 11, в котором цеолитсодержащий катализатор, содержащий фосфор, содержит фосфор в элементарном количестве в диапазоне 0,05-10% масс., исходя из массы катализатора.
14. Способ по п. 1, в котором первый и второй цеолитсодержащие катализаторы содержат по меньшей мере один цеолит, выбранный из цеолитов MFI, MEL, TON и МТТ типа, более предпочтительно по меньшей мере ZSM-5 цеолит, более предпочтительно ZSM-5 цеолит, имеющий отношение диоксида кремния к оксиду алюминия в диапазоне от 60 до 100.
15. Способ по любому из предшествующих пунктов, в котором оксигенатное сырье содержит по меньшей мере метанол.